(57)【要約】      （修正有）【課題】薄地の不織布１枚でも十分な保温性が得られ、軽量化が可能であり、かつ柔軟性に優れ、更に抗菌性を備え、衣服や布団の中綿として用いることができ、特に冬季のスポーツウエア用として好適な中綿用不織布を提供する。【解決手段】衣料や布団の中綿として、表地１１と裏地１２の間に挿入される中綿用不織布１３が熱可塑性合成繊維からなる嵩高な不織布を原料不織布とし、この原料不織布に物理蒸着を施して製造されており、原料不織布が繊維相互の交点を融着または接着で結合した嵩高な接着型不織布であり、この原料不織布の少なくとも片側から物理蒸着が施されることにより、中綿用不織布１３の構成繊維１４は、中綿用不織布１３の少なくとも片面を向く表面が抗菌性金属被膜と耐蝕性金属被膜とで二重に被覆されている。【選択図】図１
0003120571.tif 000002
【実用新案登録請求の範囲】
【請求項１】
衣料や布団の中綿として使用される中綿用不織布において、熱可塑性合成繊維からなる嵩高な不織布を原料不織布に用い、この原料不織布に物理蒸着を施して製造されており、上記の原料不織布が繊維相互の交点を融着または接着で結合した嵩高な接着型不織布であり、この原料不織布の少なくとも片側から物理蒸着が施されて上記原料不織布の少なくとも片面を向く繊維表面が銀や銅等の抗菌性金属からなる抗菌性金属被膜で被覆され、更に該抗菌性金属被膜の表面がステンレス鋼、チタンまたはニッケル等の耐蝕性金属からなる耐蝕性金属被膜で被覆されていることを特徴とする中綿用不織布。
【請求項２】
抗菌性金属被膜の厚みが５〜５０ｎｍに、また耐蝕性金属被膜の厚みが２０〜１００ｎｍにそれぞれ設定された請求項１に記載の中綿用不織布。
【請求項３】
原料不織布の構成繊維が繊度２〜５０デニールのポリエステル繊維、ポリエチレン繊維またはポリプロピレン繊維である請求項１または２に記載の中綿用不織布。
【請求項４】
原料不織布がカードウエブの積層体からなる噴霧接着型不織布である請求項1ないし３のいずれかに記載の中綿用不織布。
【請求項５】
原料不織布の目付量が２０〜１００ｇ／m2であり、その見掛け体積に対する原料不織布構成繊維の充填率が０．５〜５％である請求項１ないし４のいずれかに記載の中綿用不織布。
【考案の詳細な説明】
【技術分野】
【０００１】
この考案は、衣服や布団の中綿として用いるのに好適な中綿用不織布に関するものである。
【背景技術】
【０００２】
衣料の中綿として不織布を用いることが知られている。例えば、下記の特許文献１には、釣り用の衣服の中綿として不織布を複数枚積層して用いることにより、この複数枚の合計と同じ厚さの１枚の不織布を中綿に用いたものに比べて、空隙を増大して保温性を高め、かつ動き易くすることが開示されている。
【特許文献１】特開２００２−２７８８４号公報
【０００３】
しかしながら、上記の釣り用衣服は不織布を複数枚積層して空隙を増大させるので、不織布を１枚だけ用いる場合に比べて衣服の縫製に手間がかかり、また上記の不織布を１枚だけ用いる場合に比べて厚く、重くなり、特にスピードを競うスポーツウエア用としては不適であった。また、抗菌性がないため、カビの発生する恐れがあった。
【考案の開示】
【考案が解決しようとする課題】
【０００４】
この考案は、薄地の不織布１枚でも十分な保温性が得られ、軽量化が可能であり、かつ柔軟性に優れ、更に抗菌性を備え、衣服や布団の中綿として用いることができ、特に冬季のスポーツウエア用として好適な中綿用不織布を提供するものである。
【課題を解決するための手段】
【０００５】
この考案に係る中綿用不織布は、衣料や布団の中綿として使用される中綿用不織布において、熱可塑性合成繊維からなる嵩高な不織布を原料不織布に用い、この原料不織布に物理蒸着を施して製造されており、上記の原料不織布が繊維相互の交点を融着または接着で結合した嵩高な接着型不織布であり、この原料不織布の少なくとも片側から物理蒸着が施されて上記原料不織布の少なくとも片面を向く繊維表面が銀や銅等の抗菌性金属からなる抗菌性金属被膜で被覆され、更に該抗菌性金属被膜の表面がステンレス鋼、チタンまたはニッケル等の耐蝕性金属からなる耐蝕性金属被膜で被覆されていることを特徴とする。
【０００６】
上記の中綿用不織布は、熱可塑性合成繊維からなる嵩高な原料不織布に対し、その少なくとも片側からスパッタリング、イオンプレーティングおよびイオンビーム法等の物理蒸着を施し、上記不織布を構成する合成繊維に抗菌性金属からなる抗菌性金属被膜および耐食性金属からなる耐食性金属被膜を順に形成することにより製造される。この場合、嵩高な不織布を原料不織布とするので、その片面に位置する繊維のみならず、厚み方向中間や反対側表面に位置する繊維であっても、原料不織布の片面を向く繊維表面のほとんど全域に上記の蒸着膜が形成される。そして、上記の蒸着を反対側からも行うことにより、上記構成繊維のほぼ全面が上記の蒸着膜で被覆される。
【０００７】
上記物理蒸着膜の厚みは任意であるが、抗菌性被膜の厚みは、５〜５０ｎｍが好ましく、５ｎｍ未満では抗菌性被膜としての機能が不足し、反対に５０ｎｍを超えると不経済である。また、耐蝕性被膜の厚みは、２０〜１００ｎｍが好ましく、２０ｎｍ未満では耐食性被膜としての機能が不足し、反対に１００ｎｍを超えると不経済である。
【０００８】
上記の原料不織布を構成する熱可塑性合成繊維は、特に制限されないが、ポリエチレンテレフタレート、ポリエチレンまたはポリプロピレンからなる繊維が強度、剛性および物理蒸着の容易性等の点で好ましく、その繊度は２〜５０ｄ（デニール）が好ましく、２ｄ未満では剛性が不足して嵩高性の維持が困難となり、５０ｄを超えると剛性が過大となり、中綿としての柔軟性や伸縮性が不足する。
【０００９】
上記の原料不織布としては、ウエブを構成する繊維相互の交点を接着または融着で結合した嵩高性の接着型不織布が用いられる。接着剤としては公知の液体、粉末または繊維を用いることができる。例えば、熱可塑性合成繊維からなる嵩高性のカードウエブの構成繊維に高融点繊維と低融点繊維を混用し、熱処理で低融点繊維を溶融して高融点繊維同志の交点を接着することができる。また、ウエブを高融点成分と低融点成分とからなるとからなるバイメタル型または芯鞘型の複合繊維で形成した後、熱処理で結合する方法およびスパンボンド法等が例示されるが、カードウエブの積層体に接着剤を噴霧、乾燥して製造される噴霧接着型不織布が生産性および嵩高性の点で好ましい。なお、ニードリング等で機械的に接合した不織布は、嵩高性に欠け、繊維間空隙が狭くなるため不適当である。
【００１０】
上記原料不織布の目付量は、２０〜１００ｇ／m2が好ましく、２０ｇ／m2未満では不織布強度や繊維間空隙が不足し、反対に１００ｇ／m2を超えると繊維の重なりにより蒸着膜の形成されない部分が増大して不経済である。また、上記原料不織布の見掛け体積に対する不織布構成繊維の充填率は、０．５〜５％が好ましく、０．５％未満では嵩高性の維持が困難となり、反対に５％を超えると嵩高性や繊維間空隙が不足する。なお、上記の充填率は、不織布中の繊維体積と不織布の見掛け体積との比率（％）であるが、繊維の比重がほぼ１であるから、目付量がＷ（ｇ／ｍ2）の不織布の繊維体積はＷ（ｃｍ３）として算出される。
【考案の効果】
【００１１】
この考案に係る中綿用不織布は、衣服用にはその１枚を単独で用いることができ、布団用としては、その複数枚を重ねて用いることができる。その場合、この不織布が嵩高に形成されているため、見掛け体積が一定の場合に不織布内の繊維間空隙が広くなり、不織布を構成する繊維の量が少なくなり、そのため衣服や布団としての断熱性と保温性が良好になる。また、繊維相互の結合が接着または融着で行われているため、ニードリング等の機械接合のように繊維間空隙が潰れることなく上記の嵩高性が保たれ、保温性が良好に維持される。
【００１２】
そして、スパッタリングその他の物理蒸着によって抗菌性金属被膜および耐食性金属被膜が順に形成されるが、原料不織布が上記のように嵩高性であるため、上記の金属被膜が原料不織布の厚み方向のいずれに位置する繊維にもほぼ均一に形成され、この金属被膜の存在により、不織布内のカビ発生および抗菌性金属被膜の腐食が防止されると共に、衣服や布団として着用した際に人体から発生する赤外線の反射性および吸収性が向上し、結果的に保温性が向上する。しかも、原料不織布が合成繊維製であるため、該不織布に上記の抗菌性被膜および耐食性被膜が強固に固着され、その剥離が防止される。
【００１３】
特に請求項２に係る考案は、抗菌性金属被膜および耐蝕性金属被膜の厚みを限定したものであるから、抗菌性および耐食性の機能が良好であり、かつ経済的である。また、請求項３に係る考案は原料不織布の構成繊維を、また請求項４に係る考案は原料繊維の種類をそれぞれ限定したものであるから、製造が容易であり、かつ不織布の嵩高性が良好に維持される。また、請求項５に係る考案は、原料不織布の目付量および充填率を限定したものであるから、中綿としての保温性、柔軟性が良好である。
【考案を実施するための最良の形態】
【００１４】
図１は衣服を構成する身頃の断面図であり、この図１において、１１は表地、１２は裏地、１３は中綿用不織布であり、この中綿用不織布１３は、ポリエチレンテレフタレート繊維からなるカードウエブを積層して製造された噴霧接着型不織布を原料不織布とし、その表裏両面から抗菌性金属および耐食性金属をスパッタリングして製造されたものであり、この中綿用不織布１３の構成繊維１４は、図２に示すように、上記のポリエチレンテレフタレート繊維（ステープル）１５の表面に抗菌性金属被膜１６および耐食性金属被膜１７を設けたものである。
【００１５】
上記の噴霧接着型不織布すなわち原料不織布は、ポリエチレンテレフタレートからなる繊度２〜５０ｄ、繊維長２５〜７６ｍｍのステープルで構成され、該ステープルの交点は噴霧接着により接合されており、その目付け量は２０〜１００ｇ／m2に、またその見掛け体積に対する上記フィラメントの充填率は０．５〜５％にそれぞれ設定されている。なお、上記原料不織布の見掛けの厚さは１〜１０ｍｍである。
【００１６】
上記のポリエチレンテレフタレートからなる接着型不織布（原料不織布）は、水分率０．１％以下に乾燥した後、スパッタリング装置の密閉チャンバ内にセットし、このチャンバ内をいったん真空にした後、アルゴンガスを導入して低圧アルゴンガス雰囲気とし、上記原料不織布に対し、片側および反対側から交互に抗菌性金属をスパッタしてステープル１５の表面全体に厚み５〜５０ｎｍの抗菌性金属被膜１６を形成し、次いで上記の抗菌性金属被膜１６の形成された原料不織布に対し、片側および反対側から交互に耐食性金属をスパッタして上記抗菌性金属被膜１６の上に厚み２０〜１００ｎｍの耐食性金属被膜１７を形成し、抗菌性金属被膜１６および耐食性金属被膜１７の双方を備えた中綿用不織布１３を上記の密閉チャンバから取出す。
【００１７】
なお、抗菌性金属および耐食性金属のスパッタを原料不織布の片側に対してのみ実施してもよく、この場合は抗菌性金属被膜１６および耐食性金属被膜１７の形成された側を裏地１２側すなわち人体側に向けて用いることが好ましい。
【００１８】
ポリエチレンテレフタレートのステープル（繊度５ｄ、平均繊維長５８ｍｍ）からなるカードウエブを積層して作られた噴霧接着型不織布（見掛け厚み４ｍｍ、目付け量４０ｇ／m2、充填率１％）を原料不織布に用い、その片側および反対側からそれぞれ銀をスパッタリングし、続いてチタンをスパッタリングして上記ステープル１５の全面に銀からなる抗菌性金属被膜（厚み１５ｎｍ）１６およびチタンからなる耐食性金属被膜（厚み３０ｎｍ）１７を形成し、実施例１の中綿用不織布を得た。
【００１９】
上記の原料不織布を比較例１の中綿用不織布に用い、実施例１および比較例１の中綿用不織布をそれぞれ３０×３０ｃｍの大きさに切取って試験片とし、この試験片を温度２０℃、湿度６５％の室内に吊下げ、その前方３０ｃｍの距離から赤外ランプ（５００Ｗ）を照射し、上記試験片の表面温度を赤外線温度計（ＫＹＯＲＩＴＵ  ＩＮＦＲＡＲＥＤ  ＴＨＥＲＭＯＭＥＴＥＲ  ＭＯＤＥＬ５５００）で測定して表面温度の変化速度を比較した。その結果を下記の表１に示す。
【００２０】
表１
経過時間（分）    比較例１の表面温度（℃）    実施例１の表面温度（℃）
０                    ２７．０                    ２７．０
５                    ３６．０                    ５５．２
１０                    ３８．４                    ５７．８
１５                    ３８．５                    ５７．３
２０                    ４０．６                    ５６．０
２５                    ３９．５                    ６０．４
３０                    ３９．０                    ５８．５
【００２１】
また、上記の比較例１および実施例１について、黄色ぶどう球菌の滅菌率をシェークフラスコ法により比較した。その結果を下記の表２に示す。なお、洗濯方法は、JIS  L  0217
103法（JAFET標準洗剤使用）による。
【００２２】
表２
試料              洗濯回数            滅菌率（％）
比較例１              ０                １．１
実施例１              ０              ７８．５
実施例１            １０              ５４．２
【図面の簡単な説明】
【００２３】
【図１】衣服を構成する身頃の断面図である。
【図２】中綿を構成する繊維の断面図である。
【符号の説明】
【００２４】
１１：表地
１２：裏地
１３：中綿用不織布
１４：中綿用不織布の構成繊維（ステープル）
１５：原料不織布の構成繊維（ステープル）
１６：抗菌性金属被膜
１７：耐食性金属被膜
【図１】
0003120571.tif 000003
【図２】
0003120571.tif 000004